(57)【特許請求の範囲】
【請求項１】
含有される金属全量に対して、セリウム、ジルコニウム及びハフニウムの合計量が９０重量％以上であり、含有されるセリウム、ジルコニウム及びハフニウムの合計量に対する各金属の配合割合が、セリウム１４．０〜７０．５原子％、ジルコニウム２９．４９〜７２．５原子％、ハフニウム０．０１〜１３．５原子％であり、固溶度が７０％以上、且つ還元性雰囲気下において６００℃の温度に保持した際に、含有されている４価のセリウムの９０％以上が３価のセリウムに還元される還元性を示す、酸素吸収・放出能を有する複合酸化物の製造法であって、
セリウムイオン、ジルコニウムイオン、及びハフニウムイオンを含む原料溶液から、複合塩沈澱物を調製し、その際、前記原料溶液中のセリウムイオンの８５重量％以上を４価のセリウムイオンとし、前記複合塩沈殿物を酸化性雰囲気下において酸化焼成した後、還元焼成及び酸化焼成をこの順で１回以上行なうことを特徴とする複合酸化物の製造法。
【請求項２】
含有される金属全量に対して、セリウム、ジルコニウム及びハフニウムの合計量が９０重量％以上であり、含有されるセリウム、ジルコニウム及びハフニウムの合計量に対する各金属の配合割合が、セリウム１４．０〜７０．５原子％、ジルコニウム２９．４９〜７２．５原子％、ハフニウム０．０１〜１３．５原子％であり、固溶度が７０％以上、且つ還元性雰囲気下において６００℃の温度に保持した際に、含有されている４価のセリウムの９０％以上が３価のセリウムに還元される還元性を示す、酸素吸収・放出能を有する複合酸化物の製造法であって、
セリウムイオン、ジルコニウムイオン、及びハフニウムイオンを含む原料溶液から、複合塩沈澱物を調製し、その際、前記原料溶液中のセリウムイオンの８５重量％以上を４価のセリウムイオンとし、前記複合塩沈澱物に炭素源を含有させた後、非酸化性雰囲気下における非酸化焼成と酸化性雰囲気下における酸化焼成とをこの順で１回以上行なうことを特徴とする複合酸化物の製造法。
【請求項３】
含有される金属全量に対して、セリウム、ジルコニウム及びハフニウムの合計量が９０重量％以上であり、含有されるセリウム、ジルコニウム及びハフニウムの合計量に対する各金属の配合割合が、セリウム１４．０〜７０．５原子％、ジルコニウム２９．４９〜７２．５原子％、ハフニウム０．０１〜１３．５原子％であり、固溶度が７０％以上、且つ還元性雰囲気下において６００℃の温度に保持した際に、含有されている４価のセリウムの９０％以上が３価のセリウムに還元される還元性を示す、酸素吸収・放出能を有する複合酸化物の製造法であって、
セリウムイオン、ジルコニウムイオン、及びハフニウムイオンを含む原料溶液から、複合塩沈澱物を調製し、その際、前記原料溶液中のセリウムイオンの８５重量％以上を４価のセリウムイオンとし、前記複合塩沈澱物に炭素源を含有させた後、大気中で焼成することを特徴とする複合酸化物の製造法。
【発明の詳細な説明】
【０００１】
【発明の属する技術分野】
本発明は、特に優れた酸素吸収・放出能を有し、排ガス清浄用触媒、機能性セラミックス等に利用可能な複合酸化物の製造法に関する。
【０００２】
【従来の技術】
従来、酸化セリウムは、排ガス清浄用触媒、セラミックス等として大量に使用されており、例えば触媒分野においては、酸化性雰囲気下で酸素吸収し、還元性雰囲気下で酸素放出するという酸化セリウムの特性を利用して、排ガス成分であるＨＣ／ＣＯ／ＮＯｘ等に対する浄化率の向上等が行なわれている。またセラミックス分野においては、前記酸化セリウムの特性を利用して、他の元素との混合物や化合物として、固体電解質等の導電性セラミックス等に利用されている。
しかしながら、従来の酸化セリウムを主成分とする酸化物は、酸素吸収・放出能を有するものの、６００℃程度においては酸素吸収・放出能が充分とは言い難い。また７００℃を超える高温時においても性能が低下する等の欠点がある。
【０００３】
このような欠点を改善するためにセリウムとジルコニウムとを主成分とした複合酸化物が知られている。例えば、セリウムとジルコニウムとを含む複合酸化物（特開平４−３３４５４８号公報）、酸化セリウムに酸化ジルコニウムを１〜５重量％添加して製造した、高比表面積を有するジルコニウム含有酸化第二セリウム（特公平６−７４１４５号公報）、４００〜７００℃における酸素吸収・放出能が１００μｍｏｌ／ｇ以上を示すセリウム、ジルコニウム複合酸化物（特開平５−２８６７２号公報）等が知られている。
また、このような複合酸化物の特性をさらに改善するために、前記セリウム及びジルコニウムに加えてさらに第三成分を添加した複合酸化物も知られている。例えば、セリウム、ジルコニウム、ランタン複合酸化物（特開平６−１５４６０６号公報）、酸化セリウム、酸化ジルコニウム、及び酸化ハフニウムを含有する複合酸化物（特開平７−１６４５２号公報）等が知られている。
しかしながら、従来提案されているセリウムを含む複合酸化物は、その結晶相における固溶度が低い。また６００℃程度の温度における還元性雰囲気下において、充分に還元されうるものについては提案されておらず、従って、低温度においても充分な酸素吸収放出能を示すセリウムを含む複合酸化物の開発が望まれている。
【０００４】
前述した従来のセリウムを含む複合酸化物の調製は、例えば、セリウムイオンと、複合させるに必要なジルコニウムイオン、ランタンイオン、ハフニウムイオン等とを含む硝酸塩溶液又は塩化物溶液等を調製し、次いでシュウ酸、重炭酸アンモニウム等のアルカリ化合物を添加して前記各金属を複合塩沈澱物として得、得られた沈澱物を焼成する方法等が一般的に行なわれている。これらの複合酸化物の調製に使用されるセリウムイオンは、その価数については言及されていない。その理由は、例えば、「新版無機化学（上巻）」（千谷利三著：産業図書（株）出版 p311 (1959)）に記載されるように、４価のセリウム塩溶液は非常に酸化性が強く、４価のセリウム塩化物の場合、容易に塩素を放出して３価のセリウム塩化物に変化してしまう。このため、セリウム塩溶液が安定であるのはセリウムイオンが３価の場合であって、従来の複合酸化物の調製に使用するセリウムイオンは、価数について言及していない限り、３価のセリウムイオンを使用することが常識だからである。しかも、一般に４価のセリウム塩及びその溶液は流通していない。従って、セリウムを含む複合酸化物を調製するにあたり、原料として４価のセリウムイオンを用いることについては知られていない。
【０００５】
ところで、セリウム精製工程等において、硝酸塩、硫酸塩、硝酸アンモニウム複合塩等として不安定ながら４価のセリウム塩及びその溶液が得られることについては従来から知られている。しかし、この４価のセリウム塩及びその溶液を利用することについてはあまり知られていない。
【０００６】
【発明が解決しようとする課題】
本発明の目的は、特に低温度においても優れた酸素吸収・放出能を示し、排ガス清浄用触媒、機能性セラミックス等に利用可能な複合酸化物の製造法を提供することにある。
【０００７】
【課題を解決するための手段】
本発明によれば、含有される金属全量に対して、セリウム、ジルコニウム及びハフニウムの合計量が９０重量％以上であり、含有されるセリウム、ジルコニウム及びハフニウムの合計量に対する各金属の配合割合が、セリウム１４．０〜７０．５原子％、ジルコニウム２９．４９〜７２．５原子％、ハフニウム０．０１〜１３．５原子％であり、固溶度が７０％以上、且つ還元性雰囲気下において６００℃の温度に保持した際に、含有されている４価のセリウムの９０％以上が３価のセリウムに還元される還元性を示す、酸素吸収・放出能を有する複合酸化物の製造法であって、セリウムイオン、ジルコニウムイオン、及びハフニウムイオンを含む原料溶液から、複合塩沈澱物を調製し、その際、前記原料溶液中のセリウムイオンの８５重量％以上を４価のセリウムイオンとし、前記複合塩沈殿物を酸化性雰囲気下において酸化焼成した後、還元焼成及び酸化焼成をこの順で１回以上行なうことを特徴とする複合酸化物の製造法が提供される。
また本発明によれば、上記複合酸化物の製造法であって、セリウムイオン、ジルコニウムイオン、及びハフニウムイオンを含む原料溶液から、複合塩沈澱物を調製し、その際、前記原料溶液中のセリウムイオンの８５重量％以上を４価のセリウムイオンとし、前記複合塩沈澱物に炭素源を含有させた後、非酸化性雰囲気下における非酸化焼成と酸化性雰囲気下における酸化焼成とをこの順で１回以上行なうことを特徴とする複合酸化物の製造法が提供される。
更に本発明によれば、上記複合酸化物の製造法であって、セリウムイオン、ジルコニウムイオン、及びハフニウムイオンを含む原料溶液から、複合塩沈澱物を調製し、その際、前記原料溶液中のセリウムイオンの８５重量％以上を４価のセリウムイオンとし、前記複合塩沈澱物に炭素源を含有させた後、大気中で焼成することを特徴とする複合酸化物の製造法が提供される。
【０００８】
【発明の実施の形態】
以下本発明を更に詳細に説明する。
本発明により得られる複合酸化物は、必須金属として、セリウム、ジルコニウムおよびハフニウムを、含有される金属全量に対して、９０重量％以上含み、これらの必須金属の合計量に対して、セリウムを１４．０〜７０．５原子％、好ましくは４０〜６０原子％、ジルコニウムを２９．４９〜７２．５原子％、好ましくは３９．９〜５９．９原子％、ハフニウムを０．０１〜１３．５原子％、好ましくは０．１〜１０原子％の配合割合で含有する。各金属の配合割合が前記範囲外の場合には、充分な酸素吸収・放出能を得ることができない。特にジルコニウムおよびハフニウムは共に４価で一定であり、ハフニウムの含有量を前記範囲とすることによって、ジルコニウムとのイオン半径の相違に起因して得られる複合酸化物の結晶構造を安定化させることができる。
【０００９】
本発明により得られる複合酸化物において、前記必須金属以外に含有させることができる他の金属としては、チタン、タングステン、ニッケル、銅、鉄、アルミニウム、珪素、ベリリウム、マグネシウム、カルシウム、ストロンチウム、バリウム等の金属；セリウム以外の希土類金属、又はこれらの混合物等を挙げることができる。他の金属の含有割合は、含有される金属全量に対して１０重量％未満である。
【００１０】
本発明により得られる複合酸化物は、固溶度、即ち、複合酸化物中の結晶相に存在する固溶体の含有割合が、７０％以上、好ましくは７５％以上という完全固溶体に近い特徴的な構造を有する。従って、水素気流中等の還元下で加熱した場合、含有される製造時の４価のセリウムが容易に３価に還元され、パイロクロア相（Ｃｅ2Ｚｒ2Ｏ7）もしくは類似の結晶相となり、優れた酸素吸収・放出能を示すことができる。この固溶度は、以下の方法により測定できる。
【００１１】
複合酸化物の固溶度測定法
まず得られた複合酸化物の格子定数をＸ線回折により求め、該測定した格子定数と、複合酸化物が完全固溶体である場合に得られるであろう理論格子定数との比により求める（例えば「Ｘ線回折分析」 95 (1991)、加藤誠軌著に記載の測定法）。即ち、結晶構造や格子定数が前もってわかっている場合には、格子定数と指数との関係式を用いて各格子面の面間隔を計算し、測定値との比を計算することにより測定できる。具体的には、面間隔を複合酸化物の結晶の（ｈ，ｋ，ｌ）面における面間隔ｄhklとして下記式（１）により求める。
２ｄhklｓｉｎθ＝λ      ・・・（１）
式中λは測定光の波長であり、例えばＣｕ管球を測定光とすると、λ＝１．５４０５６となり、この場合に式（１）をｄhklについて解くと、
ｄhkl＝１．５４０５６／２ｓｉｎθ（θ＝回折角）となり面間隔が求められる。
一方、複合酸化物の結晶が立方晶系の場合、格子定数と面間隔ｄhklとの間には下記式（２）が成り立つ。
１／ｄhkl2＝ｈ2＋ｋ2＋ｌ2／Ａ2    （Ａ＝格子定数）・・・（２）
これを格子定数Ａについて解くと、
Ａ＝（ｄhkl2（ｈ2＋ｋ2＋ｌ2））1/2  となり格子定数が求められる。
仁田勇監修、「Ｘ線結晶学（上）」307 (1959)に基づくと、Vegardの規則によれば、２種の物質が全ての割合に渡って溶け合って置換型固溶体を作るには、両者が類似の格子型を持たなければならない。固溶体を形成する各物質の原子の大きさの相違も少なくとも１５％以下であるのが普通である。置換型固溶体を形成する物質の格子定数をそれぞれＡ1、Ａ2とし、原子濃度をそれぞれＣ1、Ｃ2とすると、固溶体の格子定数Ａは一般に下記式（３）、
Ａn＝Ａ1nＣ1n＋Ａ2nＣ2n  ・・・（３）で表わされ、式中ｎは１に近い。
ここでＣｅＯ2とＺｒＯ2及びＨｆＯ2の固溶体では、Ｃｅ4+のイオン半径は０．９０、Ｚｒ4+は０．７９、Ｈｆ4+は０．７８（安井至；セラミックス、14,927(1979)）であり、Ｃｅ原子とＺｒ原子の大きさの相違は１５％以内であるので、上記のVegardの規則が使える。立方晶における格子定数は、ＣｅＯ2は５．４１Å、ＺｒＯ2は５．０７Åであり（日本化学学会編、化学便覧 1017 (1958)）、原子濃度Ｃ1、Ｃ2をそれぞれ５０ｍｏｌ％とすると、ＣｅＯ2とＺｒＯ2の完全固溶体の理論格子定数は上記式（３）より、
Ａ＝５．４１Å×０．５＋５．０７Å×０．５＝５．２４Å
で求められる。このようにして各成分における理論格子定数を求め、測定値から求めた格子定数との比を％表示として固溶度を求めることができる。Ｚｒ4+及びＨｆ4+のイオン半径は非常に近似しており、ＺｒＯ2中にＨｆＯ2は完全固溶していると考えて差し支えないので、この場合、ＺｒＯ2の立方晶における理論格子定数をＨｆＯ2を包含したものとして取り扱って、固溶度を算出した。
【００１２】
本発明により得られる複合酸化物は、水素雰囲気下や一酸化炭素雰囲気下等の還元性雰囲気下において６００℃の温度に保持した際に、複合酸化物中に含有されている４価のセリウムの９０％以上、好ましくは９３％以上が３価のセリウムに還元されるという低温度において特徴的な優れた還元性を示す。この還元率の測定は、複合酸化物に含有される４価のセリウムが１００％還元され、すべて３価のセリウムとなった場合に放出されるであろう理論酸素量と、以下に説明する酸素吸収放出能測定法により測定した６００℃までに放出された全酸素量との比を計算することにより求めることができる。
【００１３】
複合酸化物の酸素吸収・放出能の測定は、T. Murota、T Hasegawa、S. Aozasa、Journal of Alloys and Compounds, 193 (1993) P298に記載されているＦｉｇ１の装置（三徳金属工業（株）製ＴＰＲ測定装置）を用いて測定することができる。具体的には、１ｇのサンプルを環状炉に装着した石英チューブに装填し、アルゴンガスで１０％に希釈した０．１気圧の水素ガスを流通させながら２００〜１０００℃を１時間で昇温させる。サンプルから放出される酸素は、水素と反応してＨ2Ｏとなるので、ガスクロマトグラフの熱伝導度検出部により、水素ガスとの熱伝導度の差を検出してその量を求める。そして、６００℃までに放出された全酸素量を、各温度における酸素量から作成したＴＰＲ曲線図から求めることができる。
【００１４】
本発明により得られる複合酸化物が有する還元率が優れた酸素吸収・放出能を有することを示すために、セリウム、ジルコニウム及びハフニウム複合酸化物を６００℃の還元性雰囲気中に保持した際の複合酸化物中のＣｅ4+がＣｅ3+に還元される還元率と酸素放出能との関係を図１に示す。
【００１６】
本発明の製造法では、前記複合酸化物を容易に得ることができる。具体的には、本発明の製造法では、セリウムイオン、ジルコニウムイオン、及びハフニウムイオンを含む原料溶液から、複合塩沈澱物を調製し、その後、特定の焼成をして前記複合酸化物を製造するにあたり、前記原料溶液中のセリウムイオンの８５重量％以上、好ましくは９０〜１００重量％が４価のセリウムイオンを含む原料溶液を用いる。
【００１７】
本発明の製造法においては、このような特定割合の４価のセリウムイオンを含む原料溶液を用いて複合塩沈澱物を調製し、次いで焼成することにより、固溶度の高い複合酸化物を得ることができる。その理由は、４価のセリウムイオンは、ｐＨ２以下の強酸中でなければ溶液とならず、またアルカリ中和による沈澱生成はｐＨ２近傍であるために、原料溶液中に共存するジルコニウムイオンやハフニウムイオンと非常によく似た溶解・沈澱挙動をとる。従って、セリウム、ジルコニウム、ハフニウム混合溶液からアルカリ中和による共沈澱法によって沈澱を生成させれば、セリウム、ジルコニウム、ハフニウムが均一に一体化した複合水酸化物が沈澱し易い。このようなセリウム、ジルコニウム、ハフニウムの沈澱における均一度を高くすることにより、焼成して得られる複合酸化物中の結晶相における固溶度が完全な固溶体に近似した構造が得られるものと考えられる。
【００１８】
本発明の製造法において用いるセリウムイオン、ジルコニウムイオン、ハフニウムイオンを含む原料溶液を調製するには、４価のセリウムイオンを８５重量％以上含有するセリウム塩溶液と、ジルコニウム硝酸塩水溶液（若しくは硝酸ジルコニール水溶液）と、ハフニウム含有ジルコニウム硝酸塩水溶液とを混合する方法等により得ることができる。
【００１９】
前記４価のセリウムイオンを８５重量％以上含有するセリウム塩溶液の調製方法としては、（１）市販の硝酸第一セリウム水溶液をアンモニア水で中和して水酸化第一セリウムを生成させ、次いで過酸化水素を加えて３価のセリウムイオンを４価に酸化させた後、沈澱物含有溶液を加熱、沸騰させ、残存する過酸化水素を分解除去し、水酸化第二セリウム沈澱を得、この沈澱を濃硝酸に溶解して４価のセリウム塩水溶液を得る方法、（２）市販の硝酸第一セリウム水溶液をアンモニア水で中和して水酸化第一セリウムを生成させ、フィルタープレス等の濾過器で濾過し、得られた沈澱ケーキを平底バットに入れ、大気中１００〜１５０℃で５〜２０時間加熱乾燥することにより、３価のセリウムイオンを４価に酸化し、得られた水酸化第二セリウムケーキを濃硝酸に溶解して４価のセリウム塩水溶液を得る方法、（３）市販の硝酸第一セリウム水溶液を電解酸化用電解槽に入れ、直流電流を流し、３価のセリウムイオンを４価に陽極酸化することによって、硝酸第二セリウム水溶液を得る方法等が挙げられる。この際、これらのセリウム塩水溶液中に含まれる４価のセリウムイオンの含有率は、例えば、過マンガン酸カリを用いる酸化還元滴定法によって測定することができる。
【００２０】
前記原料溶液の調製にあたっては、得られる複合酸化物の高温安定性等を高める目的で、必要に応じてチタンイオン、タングステンイオン、ニッケルイオン、銅イオン、鉄イオン、アルミニウムイオン、珪素イオン、ベリリウムイオン、マグネシウムイオン、カルシウムイオン、ストロンチウムイオン、バリウムイオン、セリウム以外の希土類金属イオン、又はこれらの混合イオン等の他の金属イオンを含む溶液を混合してもよい。
【００２１】
前記原料溶液中のセリウムイオン、ジルコニウムイオン及びハフニウムイオンの濃度は、各イオンを酸化物（４価）換算して、好ましくは３０〜２００ｇ／リットル、特に好ましくは５０〜１００ｇ／リットルの範囲である。またセリウムイオン、ジルコニウムイオン、及びハフニウムイオン、更に必要に応じて添加混合する他の金属イオンの配合割合は、目的とする複合酸化物中の金属組成が前述の複合酸化物の組成となるように、適宜選択すれば良い。具体的には、各イオンを酸化物としての重量比で換算して、ＣｅＯ2：ＺｒＯ2：ＨｆＯ2：他の金属の酸化物＝１７〜７６．９：２３〜６３：０．０１〜２０：０〜１０の範囲となるように配合するのが好ましい。
【００２２】
本発明の製造法において、前記原料溶液から複合塩沈澱物を調製するには、前記原料溶液にアルカリ化合物を添加して、金属イオンを共沈澱させる方法等により行なうことができる。前記アルカリ化合物としては、必須金属イオンであるセリウムイオン（８５重量％以上が４価）、ジルコニウムイオン及びハフニウムイオンが共にｐＨ２の近傍で沈澱を開始するので、アンモニア水溶液及び／又はアンモニアガスが好ましい。アンモニア水溶液を用いる場合の濃度は、好ましくは０．１〜５Ｎ、特に好ましくは０．２〜３Ｎの範囲である。また添加量は、原料溶液と、アンモニア水溶液との混合割合が重量比で、１：１〜１：１０となるようにアンモニア水溶液を添加するのが好ましい。このようにアンモニア水溶液を用いた場合、得られる複合塩沈澱物は例えば複合水酸化物等である。一方アンモニアガスを使用する場合、得られる複合塩沈澱物は、例えば含水複合酸化物、複合水酸化物である。
【００２３】
前記得られた複合塩沈澱物は、通常のフィルタプレス等の濾過装置で濾過してもよく、デカンテーションで含水率を低下させる等の処理を行なってもよい。また、必要に応じて水熱処理、乾燥等を行なうことができる。また、後述する還元剤としての炭素源を含有させてから次の焼成に供することもできる。前記水熱処理は、通常のオートクレーブ等により実施でき、その際の温度は１００〜１３５℃、処理時間は１〜５時間の範囲で行なうのが好ましい。また、乾燥は、好ましくは２５０℃未満の温度で行なうのが望ましいが、次工程の焼成の際に、例えば噴霧焼成炉を用いて乾燥と焼成を同一炉内で行なっても良い。
【００２４】
本発明の製造法においては、前記複合塩沈澱物を調製した後、焼成して目的の複合酸化物を得ることができる。焼成は、大気中、酸素ガス分圧中、酸素ガス雰囲気中等の酸化性雰囲気下における酸化焼成と以下の還元焼成とを組み合わせて行なうことができる。この際の酸化焼成条件は、好ましくは２５０℃以上、特に好ましくは３００〜１０００℃、更に好ましくは６００〜１０００℃において、１〜１０時間の条件で行なうことができる。
【００２５】
得られる複合酸化物の前述の還元率等を更に向上させるため等に、前記酸化性雰囲気下における酸化焼成の後、更に還元焼成及び酸化焼成をこの順で１回以上、例えば１〜３回行なう。
【００２６】
前記還元焼成は、例えば、真空加熱炉等に、前記酸化性雰囲気下における酸化焼成により得られた複合酸化物を装填し、真空引きの後、水素ガス、一酸化炭素等の還元気体を導入・充填し、還元性雰囲気中で好ましくは６００〜１０００℃、特に好ましくは８００〜１０００℃で、０．１秒〜１０時間焼成する方法等により行なうことができる。この際、還元焼成は、還元気体を流入させながらも実施でき、使用する還元気体が不活性ガスで希釈されていてもよい。不活性ガスで希釈される場合の還元気体濃度は１％以上が好ましい。また、この還元焼成は、この複合酸化物の使用状態、例えば、排ガス浄化触媒中に組み込まれるような状態でも、前記焼成条件において、還元性気体で還元焼成することが可能である。この還元焼成は、前記酸化性雰囲気下における酸化焼成により得られた複合酸化物に、還元剤等の炭素源を混合して行なうこともできる。炭素源を含有させた場合の還元焼成条件は、好ましくは８００〜１３００℃で１〜１０時間の範囲で行なうことができる。
【００２７】
前記炭素源としては、活性炭、黒鉛粉、木炭粉、煤粉等が好ましく、特に１００メッシュ以下の微粉形態が好ましい。また、炭素源として無機物質を含有しない有機質油、パラフィン、有機酸、タール、ピッチ、油脂などの固形質のものを用いることができ、その場合には、ケロシンなどの溶媒で溶解した溶液状有機質として用いても良い。有機質には水素源も存在し、４価のセリウムをより確実に還元できるので特に好ましい。炭素源の混合量は、複合酸化物中のセリウム量に対して１〜１．５倍当量の範囲が好ましい。
【００２８】
この還元焼成を行なうにあたっては、前記酸化性雰囲気下における酸化焼成により得られた複合酸化物に付着した不純物を除去しておくのが好ましい。該不純物の除去は、例えば複合酸化物を真空加熱炉に装填し、真空引きの後、酸素ガス等を導入し、好ましくは２００〜１０００℃において０．５〜５時間保持する方法等により行なうことができる。
【００２９】
前記還元焼成の後の酸化焼成は、好ましくは還元焼成後、再度真空引きを行なって、残存する還元気体を除去し、次いで前述と同様な酸化性雰囲気下として、好ましくは６００〜８５０℃で０．５〜１０時間の条件で焼成することにより行なうことができる。
【００３０】
また前記焼成を、前記複合塩沈澱物に還元剤としての炭素源を含有させ、炭素源含有複合塩沈澱物に対して、非酸化性雰囲気下における非酸化焼成を行なった後、酸化性雰囲気下における酸化焼成を行なう一連の工程を１回以上、例えば１〜３回行なうことによっても実施できる。
【００３１】
前記複合塩沈澱物に還元剤としての炭素源を含有させるには、前記原料溶液に炭素源を含有させる方法、前記複合塩沈澱物の調製時に炭素源を添加する方法、前記複合塩沈澱物を調製した後に得られた複合塩沈澱物に炭素源を混合する方法等により行なうことができる。特に得られた複合塩沈澱物に炭素源を混合する方法の場合には、複合塩沈澱物を泥状物として炭素源を混合し、次いで乾燥等を行なうのが好ましい。
【００３２】
炭素源としては、前述した炭素源の具体例のものを好ましく挙げることができる。この際、炭素源の含有割合は、原料溶液中若しくは複合塩沈澱物中のセリウム（ＣｅＯ2換算重量）１００ｇに対して、炭素源を炭素換算で１〜５０ｇ、特に２〜３０ｇが好ましい。また、炭素源の混合はホモジナイザー等で均一に混合するのが望ましい。
【００３３】
前記非酸化性雰囲気下における非酸化焼成とは、例えば、窒素ガス中、不活性ガス中等の炭素源含有複合塩沈澱物が酸化しない雰囲気下において酸化しないように焼成することを言う。従って、非酸化性雰囲気は、還元性雰囲気を含み、非酸化焼成は還元焼成を含む。この場合、大気中（通常酸化性雰囲気）においても、複合塩沈澱物が炭素源を含有しているので、焼成の温度や時間を選択すれば非酸化焼成は実施できる。しかし、好ましくは、還元性雰囲気下を含む前述の非酸化性雰囲気下が望ましい。この非酸化焼成の条件は、６００〜１０００℃、特に８００〜１０００℃の温度範囲で１〜１０時間が好ましい。
【００３４】
前記非酸化焼成の後に行なう酸化性雰囲気下における酸化焼成は、前述の焼成を酸化焼成のみで行なう場合と同様な条件で行なうことができる。具体的には、酸化性雰囲気下において、好ましくは６００〜１０００℃、特に好ましくは８００〜１０００℃の温度範囲で１〜１０時間焼成することにより行なうことができる。
【００３５】
更に、前記焼成を、前記複合塩沈澱物に炭素源を含有させ、大気中で行なうこともできる。この際、前記複合塩沈澱物に炭素源を含有させとは、前記非酸化焼成と酸化焼成とを行なう場合と同様な意味であり、好ましい炭素源や混合量等も同様なものを挙げることができる。この大気中における焼成は、炭素源混合複合塩沈澱物に対して行なうので、含有される炭素源が消失するまで等は非酸化性焼成が行なわれることになり、その後酸化焼成が行なわれることになる。従って、大気中、即ち同一雰囲気下において連続して非酸化焼成と酸化焼成とを実施することができる。この大気中における焼成の条件は、好ましくは６００〜１０００℃、特に好ましくは８００〜１０００℃の温度範囲で１〜１０時間の条件で行なうことができる。
【００３６】
【発明の効果】
本発明の製造法は、低温度においても優れた酸素吸収・放出能を有し、触媒及び機能性セラミックス等において極めて有用な複合酸化物を容易に得ることができる。
【００３７】
【実施例】
以下実施例及び比較例により、更に詳細に説明するが、本発明はこれらに限定されるものではない。
【００３８】
参考例１
高純度硝酸第一セリウム（三徳金属工業株式会社製：純度９９．９％）を水に溶解して調製した酸化セリウム（ＣｅＯ2）換算濃度１００ｇ／リットルの硝酸第一セリウム水溶液２９０ｍｌをビーカーに取り、撹拌しながら濃アンモニア水４８ｍｌと、過酸化水素水（濃度３５％）１２ｍｌを水３３６ｍｌで希釈した混合液とを連続的に投入して、セリウムを水酸化物として沈澱させると同時に酸化して水酸化第二セリウムを調製した。次いで沈澱含有溶液を加熱して、７５℃以上まで昇温又は沸騰させ、さらに２時間撹拌を続け、残存する過酸化水素を分解除去した。沈澱完結後、デカンテーションで上澄みを除去後、濃硝酸（濃度６６％）５２ｍｌを投入し、沈澱を溶解して酸化セリウム（ＣｅＯ2）換算濃度９３ｇ／リットルの硝酸第二セリウム溶液３１２ｍｌを得た。この溶液を過マンガン酸カリを用いた酸化還元滴定法で測定したところ、この溶液中に含有される全セリウム量に対する４価のセリウムイオンの含有率は９９重量％であった。
この溶液に硝酸ジルコニウム溶液（第一希元素株式会社：純度９９．９％）を水に希釈して調製した酸化ジルコニウム（ＺｒＯ2）換算濃度２５ｇ／リットルの硝酸ジルコニウム水溶液と、硝酸ハフニウム（和光純薬工業株式会社：純度９７％）を水に溶解して調製した酸化ハフニウム（ＨｆＯ2）換算濃度１０ｇ／リットルの硝酸ハフニウム水溶液とを混合して、酸化物換算濃度４２．１ｇ／リットルの混合硝酸塩水溶液を調製した。次いでこの溶液を撹拌槽に入れ、別に調製した１．１Ｎのアンモニア水を１００ｍｌ／分の速度で添加して、セリウム、ジルコニウム、及びハフニウム含有複合塩沈澱物を生成させた。沈澱生成が完全に終了した後に上澄を除去し、複合塩沈澱物を純水で２回洗浄した後、ヌッチェ式濾過機で濾過した。この複合塩沈澱物を焼成炉に入れ、大気雰囲気下で７００℃、５時間酸化焼成し、セリウム、ジルコニウム、及びハフニウム複合酸化物５０．１ｇを得た。得られた複合酸化物中の金属組成を表１に示す。
【００３９】
また、理学電機社製Ｘ線回折装置でこの複合酸化物のＸＲＤパターンを測定した（管球：Ｃｕ、管電圧：４０ＫＶ、管電流：４０ｍＡ、サンプリング幅：０．０１０°、走査速度：４０００°／分）。前述の複合酸化物固溶度測定法に準拠して得られた複合酸化物の固溶度を算出した。その結果を表２に示す。この複合酸化物を前述の酸素吸収・放出能測定法及び還元率測定法に準拠して、複合酸化物１ｇあたりの酸素放出能、複合酸化物中のＣｅをＣｅＯ2とした１ｍｏｌあたりの酸素放出能及び還元率をそれぞれ測定した。結果を表２に示す。
【００４１】
参考例２
高純度硝酸セリウム（三徳金属工業株式会社製：純度９９．９％）を水に溶解して調製した酸化セリウム（ＣｅＯ2）換算濃度１００ｇ／リットルの硝酸第一セリウム水溶液２９０ｍｌをビーカーに取り、撹拌しながら２Ｎアンモニア水３３７ｍｌを添加して、水酸化第一セリウムを沈澱させた。沈澱生成終了後、３０分間撹拌を続け、その後静置し、デカンテーション洗浄を２回繰り返し、ヌッチェ式濾過機で濾過した。得られた沈澱ケーキをセラミック容器に入れ、乾燥炉で大気中１２０℃で５時間加熱乾燥して、３価セリウムを４価に酸化し、水酸化第二セリウムを得た。次いでこの水酸化物を水で１：１に希釈した硝酸１５０ｍｌで溶解し、酸化セリウム（ＣｅＯ2）換算濃度１７０ｇ／リットルの硝酸第二セリウム水溶液１７０ｍｌを得た。この水溶液を参考例１と同様に分析したところ、この溶液中に含有される全セリウム量に対する４価のセリウムイオンの含有率は９８重量％であった。
この溶液に、参考例１で調製した硝酸ジルコニウム水溶液８７８ｍｌと、硝酸ハフニウム水溶液４５ｍｌとを混合して、酸化物換算濃度４５．７ｇ／リットルの混合硝酸塩水溶液を調製した。以下、参考例１と同様な方法で、セリウム、ジルコニウム、及びハフニウム複合酸化物４９．８ｇを得た。得られた複合酸化物中の金属組成を表１に、固溶度、還元率、及び酸素放出能を参考例１と同様に測定、算出した結果を表２に示す。
【００４２】
参考例３〜５
原料硝酸第二セリウム水溶液中の４価のセリウムイオン含有率を表２に示す割合となるように参考例１と同様の方法で硝酸第二セリウム水溶液を得、参考例１において使用した混合硝酸塩水溶液中の金属組成を、表１に示す金属組成を含む複合酸化物が得られるようにした以外は、参考例１と全く同様な方法で各々の複合酸化物を調製した。得られた複合酸化物の固溶度、還元率、及び酸素放出能を参考例１と同様に測定、算出した。結果を表２に示す。
【００４３】
実施例１
高純度硝酸第一セリウム（三徳金属工業株式会社製：純度９９．９％）を水に溶解して調製した酸化セリウム（ＣｅＯ2）換算濃度１００ｇ／リットルの硝酸第一セリウム水溶液２９０ｍｌをビーカーに取り、撹拌しながら濃アンモニア水４８ｍｌと、過酸化水素水（濃度３５％）１２ｍｌを水３３６ｍｌで希釈した混合液とを連続的に投入して、セリウムを水酸化物として沈澱させると同時に酸化して水酸化第二セリウムを調製した。次いで沈澱含有溶液を加熱して、７５℃以上まで昇温又は沸騰させ、さらに２時間撹拌を続け、残存する過酸化水素を分解除去した。沈澱完結後、デカンテーションで上澄みを除去後、濃硝酸（濃度６６％）５２ｍｌを投入し、沈澱を溶解して酸化セリウム（ＣｅＯ2）換算濃度９３ｇ／リットルの硝酸第二セリウム溶液３１２ｍｌを得た。この溶液を過マンガン酸カリを用いた酸化還元滴定法で測定したところ、この溶液中に含有される全セリウム量に対する４価のセリウムイオンの含有率は９９重量％であった。
この溶液に硝酸ジルコニウム溶液（第一希元素株式会社：純度９９．９％）を水に希釈して調製した酸化ジルコニウム（ＺｒＯ2）換算濃度２５ｇ／リットルの硝酸ジルコニウム水溶液８４１ｍｌと、硝酸ハフニウム（和光純薬工業株式会社：純度９７％）を水に溶解して調製した酸化ハフニウム（ＨｆＯ2）換算濃度１０ｇ／リットルの硝酸ハフニウム水溶液４５ｍｌとを混合して、酸化物換算濃度４２．１ｇ／リットルの混合硝酸塩水溶液を調製した。次いでこの溶液を撹拌槽に入れ、別に調製した１．１Ｎのアンモニア水を１００ｍｌ／分の速度で添加して、セリウム、ジルコニウム、及びハフニウム含有複合塩沈澱物を生成させた。沈澱生成が完全に終了した後に上澄を除去し、複合塩沈澱物を純水で２回洗浄した後、ヌッチェ式濾過機で濾過した。この複合塩沈澱物を焼成炉に入れ、大気雰囲気下で７００℃、５時間酸化焼成し、セリウム、ジルコニウム、及びハフニウム複合酸化物５０．１ｇを得た。
調製した複合酸化物を真空加熱炉に装填し、真空引きの後、純酸素ガスを導入して９００℃に加熱し、１時間保持して、付着している不純物を除去した。その後１００℃まで降温し、真空引きして酸素ガスを脱ガスしてから、アルゴンガス希釈１０％水素ガスを導入し、１０００℃で５時間還元焼成した。次いで６００℃に降温し、真空引きの後、酸素ガスを導入して６００℃で５時間酸化焼成し、複合酸化物を得た。得られた複合酸化物の中の金属組成を表１に示す。また得られた複合酸化物の固溶度、還元率、及び酸素放出能を参考例１と同様に測定、算出した。結果を表２に示す。
【００４４】
実施例２
実施例１と同様に調製した酸化セリウム（ＣｅＯ2）換算濃度２００ｇ／リットルの硝酸第二セリウム水溶液１４６ｍｌに、硝酸ジルコニウム溶液（第一希元素株式会社製：純度９９．９％）を純水に希釈して調製した酸化ジルコニウム（ＺｒＯ2）換算濃度２５ｇ／リットルの硝酸ジルコニウム水溶液５５ｍｌと、硝酸ハフニウム（和光純薬工業株式会社製：純度９９．５％）を純水に溶解して調製した酸化ハフニウム（ＨｆＯ2）換算濃度１０ｇ／リットルの硝酸ハフニウム水溶液２４ｍｌとを混合し、さらにその容積が１リットルとなるように純水を加えて、複合酸化物濃度５０ｇ／リットルの混合硝酸塩水溶液を調製した。さらに１．５ｇの活性炭素粉末（和光純薬工業株式会社製：特級）を添加、混合した。次いで得られた溶液１リットルに別に調製した１．２Ｎアンモニア水溶液１リットルを直ちに添加、混合し、炭素源含有複合塩沈澱物を生成させた。デカンテーションで洗浄後、ヌッチェ式濾過機で濾過した。次に回収した複合塩沈澱物を純水１リットルで１０分間洗浄し、濾過した。この操作を２回繰り返した後に、複合塩沈澱物をるつぼに入れ、密閉式焼成炉で窒素ガスを流通させながら７００℃で２時間還元焼成（非酸化焼成）し、次いで空気を流通させながら７００℃で１０時間酸化焼成して、セリウム、ジルコニウム、及びハフニウム含有複合酸化物５０ｇを得た。得られた複合酸化物の金属組成を表１に示す。また、得られた複合酸化物の固溶度、還元率、及び酸素放出能を参考例１と同様に測定、算出した。結果を表２に示す。
【００４５】
実施例３
原料硝酸第二セリウム水溶液中の４価のセリウムイオン含有率が９８重量％の硝酸第二セリウム水溶液を用いて、実施例２と同様に調製したセリウム、ジルコニウム、ハフニウムの混合硝酸塩水溶液を調製した。この混合硝酸塩水溶液に、１．２Ｎのアンモニア水９３０ｍｌを添加して複合塩沈澱物を作成し、デカンテーションで洗浄した後沈澱スラリーを８０℃に加熱し、パラフィン３ｇを添加して、ホモジナイザーで均質化してパラフィン混合複合塩沈澱物を得た。得られた複合塩沈澱物をセラミック製平皿に移し、密閉式乾燥器に入れ、窒素ガス気流中１５０℃で２時間乾燥後、大気焼成炉に移して８００℃で５時間焼成して複合酸化物を調製した。この焼成は還元焼成及び酸化焼成を同一炉中で行なったことになる。得られた複合酸化物の金属組成を表１に示す。また、得られた複合酸化物の固溶度、還元率、酸素放出能を参考例１と同様に測定した。結果を表２に示す。
【００４６】
比較例１
高純度硝酸第一セリウム溶液（三徳金属工業株式会社製：純度９９．９％）を水に溶解して調製した酸化セリウム（ＣｅＯ2）換算濃度１００ｇ／リットルの硝酸セリウム水溶液２９０ｍｌを得た。この水溶液を実施例１と同様に分析したところ、この溶液中に含有される全セリウム量に対する４価のセリウムイオンの含有率は０重量％であった。
この溶液に、硝酸ジルコニウム溶液（第一元素株式会社製：純度９９．９％）を純水に希釈して調製した酸化ジルコニウム（ＺｒＯ2）換算濃度２５ｇ／リットルの硝酸ジルコニウム水溶液８４０ｍｌと、硝酸ハフニウム（和光純薬工業株式会社製：純度９９．５％）を純水に溶解して調製した酸化ハフニウム（ＨｆＯ2）換算濃度１０ｇ／リットルの硝酸ハフニウム水溶液４５ｍｌとを混合して、複合酸化物濃度４２．１ｇ／リットルの混合硝酸塩水溶液を調製した。以下、参考例１と全く同様な方法で、セリウム、ジルコニウム、ハフニウム複合酸化物を調製した。得られた複合酸化物の金属組成を表１に示す。また、得られた複合酸化物の固溶度、還元率、酸素放出能、Ｘ線回折、及びＴＰＲ曲線を参考例１と同様に測定、算出した。固溶度、還元率、及び酸素放出能の結果を表２に示す。
【００４７】
比較例２
比較例１において使用した混合硝酸塩水溶液の組成を、表１に示す金属組成の複合酸化物が得られるようにした以外は、比較例１と全く同様な方法で複合酸化物を調製した。得られた複合酸化物の固溶度、還元率、及び酸素放出能を実施例１と同様に測定、算出した。結果を表２に示す。
【００４８】
比較例３
比較例１で調製した混合硝酸塩水溶液に、表１に示す金属組成の複合酸化物となる様に添加元素を加えた以外は比較例１と全く同様に処理して、複合酸化物を調製した。得られた複合酸化物の固溶度、還元率、及び酸素放出能を実施例１と同様に測定、算出した。結果を表２に示す。
【００４９】
比較例４
比較例１で調製した複合酸化物を、実施例１と同様に還元焼成及び酸化焼成して複合酸化物を調製した。得られた複合酸化物の金属組成を表１に示す。また、得られた複合酸化物の固溶度、還元率、及び酸素放出能を参考例１と同様に測定、算出した。結果を表２に示す。
【００５０】
比較例５
原料硝酸第二セリウム水溶液中の４価のセリウムイオン含有率を表２に示す割合となるように参考例１と同様の方法で調製した硝酸第二セリウム水溶液を用いた以外は、参考例１と全く同様な方法で各々の複合酸化物を調製した。得られた複合酸化物の固溶度、還元率、及び酸素放出能を参考例１と同様に測定、算出した。結果を表２に示す。
【００５１】
【表１】
0004094689.tif 000002
【００５２】
【表２】
0004094689.tif 000003
【図面の簡単な説明】
【図１】  複合酸化物の還元率と酸素放出量との関係を示すグラフである。
【図１】
0004094689.tif 000004